(57)【要約】      （修正有）【課題】フォトレジストで画定されたフィーチャを電気めっきすることができる、銅電気めっき組成物及び基板上に銅を電気めっきする方法を提供する。【解決手段】イミダゾール化合物を含む銅電気めっき組成物は、基板上に均一な形態を有する銅の該電気めっきを可能にする。該組成物及びフォトレジストで画定されたフィーチャの銅電気メッキを可能にする方法。そのようなフィーチャは、ピラー、ボンドパッド、及びラインスペースフィーチャを含む。【選択図】図１
2019085645.tif 000002
【特許請求の範囲】
【請求項１】
１つ以上の銅イオン源、１つ以上の電解質、１つ以上の促進剤、１つ以上の抑制剤、及び以下の式を有する１つ以上のイミダゾール化合物を含む組成物であって、
【化１】
2019085645.tif 000010
式中、Ｒ１、Ｒ２、Ｒ３、Ｒ４、Ｒ５、及びＲ６が独立して、水素、直鎖または分岐（Ｃ１−Ｃ４）アルキル、及びフェニルから選択される、組成物。
【請求項２】
前記１つ以上のイミダゾール化合物が、０．２５ｐｐｍ〜１０００ｐｐｍの量である、請求項１に記載の組成物。
【請求項３】
Ｒ１、Ｒ２、Ｒ３、Ｒ４、Ｒ５、及びＲ６が独立して、水素、及び（Ｃ１−Ｃ２）アルキルから選択される、請求項１に記載の組成物。
【請求項４】
Ｒ１、Ｒ２、Ｒ３、及びＲ４が独立して、水素、及びメチルから選択され、Ｒ５及びＲ６が水素である、請求項３に記載の組成物。
【請求項５】
ａ）基板を提供することと、
ｂ）銅電気めっき組成物を提供することであって、前記組成物が、１つ以上の銅イオン源、１つ以上の電解質、１つ以上の促進剤、１つ以上の抑制剤、及び以下の式を有する１つ以上のイミダゾール化合物を含み、
【化２】
2019085645.tif 000011
式中、Ｒ１、Ｒ２、Ｒ３、Ｒ４、Ｒ５、及びＲ６が独立して、水素、直鎖または分岐（Ｃ１−Ｃ４）アルキル、及びフェニルから選択される、提供することと、
ｃ）前記銅電気めっき組成物を前記基板に塗布することと、
ｄ）前記銅電気めっき組成物を使用して前記基板上に均一な形態を有する銅を電気めっきすることと、を含む、方法。
【請求項６】
前記基板がフォトレジストで画定されたフィーチャを含み、前記フォトレジストで画定されたフィーチャが電気めっき中に銅で電気めっきされる、請求項１に記載の方法。
【請求項７】
前記基板上の前記フォトレジストで画定されたフィーチャが、ピラー、ボンドパッド、及びラインスペースフィーチャのうちの１つ以上から選択される、請求項６に記載の方法。
【請求項８】
前記１つ以上のイミダゾール化合物が、０．２５ｐｐｍ〜１０００ｐｐｍの量である、請求項５に記載の方法。
【請求項９】
電気めっきが、０．２５ＡＳＤ〜４０ＡＳＤの電流密度で行われる、請求項５に記載の方法。
【発明の詳細な説明】
【技術分野】
【０００１】
本発明は、銅電気めっき組成物及び基板上に銅を電気めっきする方法を対象とし、銅電気めっき組成物は、均一な形態を有する銅析出物を提供するためにイミダゾール化合物を含む。より具体的には、本発明は、銅電気めっき組成物及び基板上に銅を電気めっきする方法を対象とし、銅電気めっき組成物は、均一な形態を有する銅析出物を提供するためにイミダゾール化合物を含み、銅電気めっき組成物及び銅電気めっき方法を使用して、フォトレジストで画定されたフィーチャを電気めっきすることができる。
【背景技術】
【０００２】
フォトレジストで画定されたフィーチャは、集積回路チップ及びプリント回路基板のための、ボンドパッド及びラインスペースフィーチャなどの銅ピラー及び再分配層の配線を含む。フィーチャは、フォトレジストがパッケージング技術においてしばしばダイと呼ばれる半導体ウエハチップ、またはエポキシ／ガラスプリント回路基板などの基板に塗布される、リソグラフィのプロセスによって形成される。概して、フォトレジストは基板の表面に塗布され、パターンを有するマスクがフォトレジストに適用される。マスクを有する基板が、ＵＶ光などの放射線に露光される。典型的には、放射線に露光されたフォトレジストの部分は、現像され、または除去されて、基板の表面を露出させる。マスクの特定のパターンに応じて、回路ラインまたはアパーチャの輪郭が、基板上に残された未露光のフォトレジストによって形成され、回路ラインパターンまたはアパーチャの壁を形成し得る。基板の表面は、金属シード層または基板の表面を導電性にすることができる他の導電性金属もしくは金属合金材料を含む。次に、パターン化されたフォトレジストを有する基板が、金属電気めっき浴、典型的には銅電気めっき浴に浸漬され、金属が回路ラインパターンまたはアパーチャ内に電気めっきされて、ピラー、ボンドパッド、または回路ライン、すなわちラインスペースフィーチャなどのフィーチャを形成する。電気めっきが完了すると、フォトレジストの残りが剥離溶液で基板から剥離され、フォトレジストで画定されたフィーチャを有する基板がさらに処理される。
【０００３】
銅ピラーのようなピラーは、典型的には、ピラーがめっきされた半導体チップと基板との間の電気伝導及び接着を可能にするためにはんだでキャップされる。このような配列は、高度なパッケージング技術に見られる。はんだでキャップされた銅ピラー構造は、はんだの突沸のみに比べて、改善された入力／出力（Ｉ／Ｏ）密度のために高度なパッケージング用途において急速に成長している部分である。リフロー不可能な銅ピラー及びリフロー可能なはんだキャップの構造を有する銅ピラーバンプは、以下の利点を有する：（１）銅が、低い電気抵抗及び高い電流密度能力を有する、（２）銅の熱伝導性がはんだバンプの熱伝導性の３倍超を提供する、（３）信頼性の問題を引き起こし得る、従来のＢＧＡ  ＣＴＥ（ボールグリッドアレイ熱膨張係数）ミスマッチの問題を改善することができる、（４）リフロー中に銅ピラーが崩れず、スタンドオフ高さを損なうことなく非常に細かいピッチを可能にする。
【０００４】
すべての銅ピラーバンプの製作プロセスの中で、電気めっきははるかに最も商業的に実行可能なプロセスである。実際の工業生産では、費用とプロセス条件を考慮すると、電気めっきは量産性を提供し、銅ピラーの形成後に銅ピラーの表面形態を変える研磨または腐食プロセスはない。したがって、電気めっきによって平滑な表面形態を得ることが特に重要である。銅ピラーを電気めっきするための理想的な銅電気めっき化学及び方法は、優れた均一性、平坦なピラー形状、及びはんだによるリフロー後の空隙のない金属間界面を有する析出物をもたらし、高いウエハスルーアウトを可能にする高い析出速度でめっきすることができる。しかしながら、このようなめっき化学及び方法の開発は、ある属性の改善が典型的には別の属性の犠牲の上で成り立つため、業界にとって課題である。銅ピラーに基づく構造は、スマートフォン及びＰＣなどの消費者製品においての使用のために様々な製造業者によって既に用いられている。ウエハレベル処理（ＷＬＰ（Ｗａｆｅｒ  Ｌｅｖｅｌ  Ｐｒｏｃｅｓｓｉｎｇ））が進化し、銅ピラー技術の使用を採用し続けるにつれて、信頼できる銅ピラー構造を生成できる高度な能力を有する銅めっき浴及び方法の需要が増加するであろう。
【０００５】
形態の同様の問題はまた、再分配層の配線の金属電気めっきにも生じる。ボンドパッド及びラインスペースフィーチャの形態の欠陥はまた、高度なパッケージング物品の性能を損なう。したがって、均一な形態を有する銅析出物を提供し、フォトレジストで画定されたフィーチャの形成において銅を電気めっきするために使用することができる、銅電気めっき組成物及び銅電気めっき方法の必要性が存在する。
【発明の概要】
【０００６】
本発明は、１つ以上の銅イオン源、１つ以上の電解質、１つ以上の促進剤、１つ以上の抑制剤、及び以下の式を有する１つ以上のイミダゾール化合物を含む組成物を含み、
【０００７】
【化１】
2019085645.tif 000003
【０００８】
式中、Ｒ１、Ｒ２、Ｒ３、Ｒ４、Ｒ５、及びＲ６が独立して、水素、直鎖または分岐（Ｃ１−Ｃ４）アルキル、及びフェニルから選択される。
【０００９】
本発明は、
ａ）基板を提供することと、
ｂ）銅電気めっき組成物を提供することであって、組成物が、１つ以上の銅イオン源、１つ以上の電解質、１つ以上の促進剤、１つ以上の抑制剤、及び以下の式を有する１つ以上のイミダゾール化合物を含み、
【００１０】
【化２】
2019085645.tif 000004
【００１１】
式中、Ｒ１、Ｒ２、Ｒ３、Ｒ４、Ｒ５、及びＲ６が独立して、水素、直鎖または分岐（Ｃ１−Ｃ４）アルキル、及びフェニルから選択される、提供することと、
ｃ）銅電気めっき組成物を基板に塗布することと、
ｄ）銅電気めっき組成物を使用して基板上に均一な形態を有する銅を電気めっきすることと、を含む、方法をさらに含む。
【００１２】
本発明の銅電気めっき組成物は、均一な形態を有する銅析出物を可能にし、基板上にフォトレジストフィーチャを銅電気めっきするために使用することができる。本発明の銅電気めっき組成物及び方法を使用して電気めっきされたフォトレジストフィーチャは、実質的に均一な形態を有し、実質的にノジュールを伴わない。銅ピラー及びボンドパッドなどのフォトレジストフィーチャは、実質的に平坦なプロファイルを有する。
【図面の簡単な説明】
【００１３】
【図１】２，２’−ビス（４，５−ジメチル）イミダゾールを含む本発明の銅電気めっき浴から電気めっきされた、直径５０μｍ×高さ３０μｍの銅ピラーを５０倍に拡大した３Ｄ画像である。
【図２】３，３’−（エタン−１，２−ジイル）ビス（１−（２−ヒドロキシエチル）−１Ｈ−イミダゾール−３−イウム）塩化物を含む比較の銅電気めっき浴から電気めっきされた、直径５０μｍ×高さ３０μｍの銅ピラーを５０倍に拡大した３Ｄ画像である。
【発明を実施するための形態】
【００１４】
本明細書全体を通して使用される以下の略語は、文脈から明らかにそうでないことを示さない限り、以下の意味を有するものとする：Ａ＝アンペア、Ａ／ｄｍ２＝アンペア／平方デシメートル＝ＡＳＤ、℃＝摂氏度、ＵＶ＝紫外線、ｇ＝グラム、ｐｐｍ＝百万分率＝ｍｇ／Ｌ、Ｌ＝リットル、μｍ＝ミクロン＝マイクロメートル、ｍｍ＝ミリメートル、ｃｍ＝センチメートル、ＤＩ＝脱イオン、ｍＬ＝ミリリットル、ｍｏｌ＝モル、ｍｍｏｌ＝ミリモル、Ｍｗ＝重量平均分子量、Ｍｎ＝数平均分子量、３Ｄ＝３次元、ＦＩＢ＝集束イオンビーム、ＷＩＤ＝ダイ内、ＷＩＤ％＝ダイ内のピラーの高さ均一性の尺度、ＴＩＲ＝振れ精度（ｔｏｔａｌ  ｉｎｄｉｃａｔｅｄ  ｒｕｎｏｕｔ）＝読みの最大差（ｔｏｔａｌ  ｉｎｄｉｃａｔｏｒ  ｒｅａｄｉｎｇ）＝読みの最大差（ｆｕｌｌ  ｉｎｄｉｃａｔｏｒ  ｍｏｖｅｍｅｎｔ）＝ＦＩＭ、ＲＤＬ＝再分配層、及びＡｖｇ．＝平均。
【００１５】
本明細書全体を通して使用されるように、用語「めっき」は、銅電気めっきを指す。「析出」及び「めっき」は、本明細書全体を通して交換可能に使用される。「促進剤」は、電気めっき浴のめっき速度を増加させる有機添加剤を指す。「抑制剤」は、電気めっき中の金属のめっき速度を抑制する有機添加剤を指す。用語「アレイ」は、規則配列を意味する。用語「部分」は、官能基全体または官能基の一部を部分構造として含み得る、分子またはポリマーの一部を意味する。用語「部分」及び「基」は、明細書全体を通して交換可能に使用される。用語「アパーチャ」は、開口、穴、または隙間を意味する。用語「形態」は、物品の形態、形状、及び構造を意味する。用語「振れ精度」または「読みの最大差」は、測定値、すなわち、部品の平面上、円筒、または輪郭付けられた表面のインジケータの読み取り値の最大値と最小値との間の差であり、他の円筒形の特徴または同様の条件との平坦度、丸み（真円度）、円筒度、同心度からのずれの量を示す。用語「プロフィロメトリー」は、物体の測定及びプロファイリングにおける技法の使用、または３次元物体の表面測定を行うためのレーザもしくは白色光コンピュータ生成投影の使用を意味する。用語「ピッチ」は、基板上の互いからのフィーチャ位置の頻度を意味する。用語「平均」は、パラメータの中心値を表す数を意味し、中心値は、複数の試料に対する特定のパラメータについて測定または収集された数値を加算して、各試料について測定された値の和を試料の全数で除算することによって決定される。用語「パラメータ」は、システムを定義するか、またはその動作の条件を設定するセットの１つを形成する、数値因子もしくは他の測定可能な因子を意味する。用語「円周」は、ピラーの周りの縁を意味する。用語「例えば（ｅ．ｇ．）」は、例えば（ｆｏｒ  ｅｘａｍｐｌｅ）、を意味する。冠詞「ａ」及び「ａｎ」は、単数形及び複数形を指す。
【００１６】
そのような数値範囲の合計が１００％に制限されることが明らかな場合を除いて、すべての数値範囲は包括的であり、任意の順序で組み合わせ可能である。
【００１７】
本発明は、１つ以上の銅イオン源、及び１つ以上の銅イオン源（カチオン）の対応するアニオン、１つ以上の電解質、１つ以上の促進剤、１つ以上の抑制剤、以下の式を有する１つ以上のイミダゾール化合物を含む組成物を含み、
【００１８】
【化３】
2019085645.tif 000005
【００１９】
式中、Ｒ１、Ｒ２、Ｒ３、Ｒ４、Ｒ５、及びＲ６が独立して、水素、直鎖または分岐（Ｃ１−Ｃ４）アルキル、及びフェニルから選択され、溶媒は水である。好ましくは、Ｒ１、Ｒ２、Ｒ３、Ｒ４、Ｒ５、及びＲ６は独立して、水素、直鎖状または分岐の（Ｃ１−Ｃ４）アルキル基から選択され、より好ましくは、Ｒ１、Ｒ２、Ｒ３、Ｒ４、Ｒ５、及びＲ６は独立して、水素、及び直鎖（Ｃ１−Ｃ２）アルキルから選択され、さらにより好ましくは、Ｒ１、Ｒ２、Ｒ３、及びＲ４は独立して、水素及びメチルから選択され、Ｒ５及びＲ６は水素であり、最も好ましくは、Ｒ１、Ｒ２、Ｒ３、及びＲ４はメチルであり、Ｒ５及びＲ６は水素（２，２’−ビス（４，５−ジメチル）イミダゾール）である。本発明のイミダゾール化合物は、非四級化窒素を有する。このような化合物は、化学文献に従って容易に作成することができるか、または米国ウィスコンシン州ミルウォーキーのＳｉｇｍａ−Ａｌｄｒｉｃｈからなど、商業的に入手することができる。
【００２０】
本発明の１つ以上のイミダゾール化合物は、平滑で均一な表面形態を有する銅析出物を提供するのに十分な量で銅電気めっき組成物に含まれ得る。好ましくは、本発明の１つ以上のイミダゾール化合物は、銅電気めっき組成物の総重量に基づいて、０．２５ｍｇ／Ｌ〜１０００ｍｇ／Ｌ（例えば、０．５ｍｇ／Ｌ〜８００ｍｇ／Ｌ、または１ｍｇ／Ｌ〜７００ｍｇ／Ｌなど）、より好ましくは、１０ｍｇ／Ｌ〜５００ｍｇ／Ｌ（例えば、１５ｍｇ／Ｌ〜４５０ｍｇ／Ｌ、または２５ｍｇ／Ｌ〜２５０ｍｇ／Ｌなど）、さらにより好ましくは５０ｍｇ／Ｌ〜５００ｍｇ／Ｌ（例えば、６０ｍｇ／Ｌ〜４００ｍｇ／Ｌ、または７５ｍｇ／Ｌ〜３５０ｍｇ／Ｌなど）、最も好ましくは１００ｍｇ／Ｌ〜５００ｍｇ／Ｌ（例えば、１５０ｍｇ／Ｌ〜４５０ｍｇ／Ｌ、または２００ｍｇ／Ｌ〜４００ｍｇ／Ｌなど）の量で銅電気めっき組成物に含まれる。
【００２１】
水性銅電気めっき組成物は、水溶性銅塩などの１つ以上の供給源からの銅イオンを含む。そのような水溶性銅塩としては、硫酸銅五水和物などの硫酸銅、塩化銅などのハロゲン化銅、酢酸銅、硝酸銅、銅テトラフルオロボレート、銅アルキルスルホネート、銅アリールスルホネート、銅スルファメート、過塩素酸銅、及びグルコン酸銅が挙げられるが、これらに限定されない。例示的な銅アルカンスルホネートとしては、銅（Ｃ１−Ｃ６）アルカンスルホネート、及びより好ましくは銅（Ｃ１−Ｃ３）アルカンスルホネートが挙げられる。好ましい銅アルカンスルホネートは、銅メタンスルホネート、銅エタンスルホネート、及び銅プロパンスルホネートである。例示的な銅アリールスルホネートとしては、銅ベンゼンスルホネート及び銅ｐ−トルエンスルホネートが挙げられるが、これらに限定されない。銅イオン源の混合物を使用してもよい。そのような銅塩は、当事者に周知であるか、あるいは化学文献に従って容易に作成することができるか、またはＳｉｇｍａ−Ａｌｄｒｉｃｈからなど、商業的に入手することができる。銅イオン（カチオン）に加えて、銅電気めっき組成物は、水溶性銅塩の対応するアニオンを含む。本発明の銅電気めっき組成物は、不可避の不純物を除いて、合金化金属のような他の金属を含まない。１つ以上の水溶性銅塩は、本発明の電気めっき組成物中に、平滑で均一な表面形態を有する銅析出物を提供するのに十分な量で本発明の銅電気めっき組成物に含まれる。好ましくは、銅塩の１つ以上は、３０ｇ／Ｌ〜７０ｇ／Ｌのめっき溶液の銅イオン濃度を提供するのに十分な量で存在し、より好ましくは４０ｇ／Ｌ〜６０ｇ／Ｌの濃度である。
【００２２】
本発明の電解質は、アルカリ性または酸性であり得る。好ましくは、電解質は酸性である。好ましくは、電解質のｐＨは≦２であり、より好ましくはｐＨは≦１である。酸性電解質には、硫酸、酢酸、フルオロホウ酸、メタンスルホン酸、エタンスルホン酸、プロパンスルホン酸、及びトリフルオロメタンスルホン酸などのアルカンスルホン酸、ベンゼンスルホン酸、ｐ−トルエンスルホン酸、スルファミン酸などのアリールスルホン酸、塩酸、臭化水素酸、過塩素酸、硝酸、クロム酸、及びリン酸が挙げられるが、これらに限定されない。酸の混合物を本発明の銅めっき組成物に使用することができる。好ましい酸としては、硫酸、メタンスルホン酸、エタンスルホン酸、プロパンスルホン酸、塩酸、及びそれらの混合物が挙げられる。酸は、１〜４００ｇ／Ｌの範囲の量で存在し得る。電解質は、概して、様々な供給源から市販されており、さらに精製することなく使用することができる。
【００２３】
任意に、本発明の電解質は、ハロゲン化物イオン源を含むことができる。好ましくは、塩化物イオン及び臭化物イオンが使用され、より好ましくは、塩化物イオンが銅電気めっき組成物に含まれる。例示的な塩化物イオン源には、塩化銅、塩化ナトリウム、塩化カリウム、及び塩酸（塩化水素）が挙げられる。臭化物イオンの供給源は、臭化ナトリウム、臭化カリウム、及び臭化水素を含む。広い範囲のハロゲン化物イオン濃度が、本発明において使用され得る。好ましくは、ハロゲン化物イオン濃度は、めっき組成物に基づいて、０．５ｍｇ／Ｌ〜２００ｍｇ／Ｌの範囲であり、より好ましくは１０ｍｇ／Ｌ〜１５０ｍｇ／Ｌ、最も好ましくは５０ｍｇ／Ｌ〜１００ｍｇ／Ｌである。そのようなハロゲン化物イオン源は、概して、市販されており、さらに精製することなく使用することができる。
【００２４】
促進剤（また、増白剤とも称される）としては、Ｎ，Ｎ−ジメチル−ジチオカルバミン酸−（３−スルホプロピル）エステル、３−メルカプト−プロピルスルホン酸−（３−スルホプロピル）エステル、３−メルカプト−プロピルスルホン酸ナトリウム塩、３−メルカプト−１−プロパンスルホン酸カリウム塩を有する炭酸，ジチオ−Ｏ−エチルエステル−Ｓ−エステル、ビス−スルホプロピルジスルフィド、ビス−（ナトリウムスルホプロピル）−ジスルフィド、３−（ベンゾチアゾリル−Ｓ−チオ）プロピルスルホン酸ナトリウム塩、ピリジニウムプロピルスルホベタイン、１−ナトリウム−３−メルカプトプロパン−１−スルホネート、Ｎ，Ｎ−ジメチル−ジチオカルバミン酸−（３−スルホエチル）エステル、３−メルカプト−エチルプロピルスルホン酸−（３−スルホエチル）エステル、３−メルカプト−エチルスルホン酸ナトリウム塩、３−メルカプト−１−エタンスルホン酸カリウム塩を有する炭酸−ジチオ−Ｏ−エチルエステル−Ｓ−エステル、ビス−スルホエチルジスルフィド、３−（ベンゾチアゾリル−Ｓ−チオ）エチルスルホン酸ナトリウム塩、ピリジニウムエチルスルホベタイン、及び１−ナトリウム−３−メルカプトエタン−１−スルホネートが挙げられるが、これらに限定されない。そのような促進剤は、Ｓｉｇｍａ−Ａｌｄｒｉｃｈからなどで市販されているか、または化学文献に従って製造することができる。促進剤は、様々な濃度で使用され得る。好ましくは、促進剤は、０．１ｍｇ／Ｌ〜１０００ｍｇ／Ｌの量で使用され、より好ましくは０．５ｍｇ／Ｌ〜５００ｍｇ／Ｌであり、最も好ましくは１ｍｇ／Ｌ〜５０ｍｇ／Ｌである。
【００２５】
抑制剤には、エチレンオキシド−プロピレンオキシド（「ＥＯ／ＰＯ」）コポリマー及びブチルアルコール−エチレンオキシド−プロピレンオキシドコポリマーを含む、ポリプロピレングリコールコポリマー及びポリエチレングリコールコポリマーが挙げられるが、これらに限定されない。抑制剤の重量平均分子量は、８００〜１５０００、好ましくは１０００〜１５，０００の範囲であり得る。抑制剤は、めっき組成物の重量に基づいて、０．５ｇ／Ｌ〜１５ｇ／Ｌ、好ましくは０．５ｇ／Ｌ〜５ｇ／Ｌの量で含まれる。
【００２６】
銅電気めっき組成物は、構成成分を任意の順序で組み合わせることによって調製され得る。銅イオンの供給源、水、電解質、及び任意のハロゲン化物イオン源などの無機構成成分を、最初に浴槽に添加し、次いでイミダゾール化合物、促進剤、抑制剤、及び任意の他の有機構成成分などの有機構成成分を添加することが好ましい。
【００２７】
任意に、水性銅電気めっき浴は、レベリング剤が銅析出物の形態を実質的に損なわない場合、従来のレベリング剤を含むことができる。このようなレベリング剤には、Ｓｔｅｐらの米国特許第６，６１０，１９２号、Ｗａｎｇらの米国特許第７，１２８，８２２号、Ｈａｙａｓｈｉらの米国特許第７，３７４，６５２号、およびＨａｇｉｗａｒａらの米国特許第６，８００，１８８号に記載されている。そのようなレベリング剤は、従来の量で含まれ得るが、しかしながら、そのようなレベリング剤は、本発明の銅電気めっき組成物から除外されることが好ましい。
【００２８】
任意に、本発明の銅電気めっき組成物は、望ましいｐＨを維持するのを補助するための緩衝剤などの添加剤、抗菌剤、非イオン性、カチオン性、アニオン性、及び双性界面活性剤などの界面活性剤を含むことができ、好ましくは、界面活性剤は非イオン性界面活性剤であり、消泡剤である。そのような添加剤は、当業者に周知であり、それらの従来の量で使用されるか、または本発明の銅電気めっき組成物に含まれる添加剤の最適濃度を決定するために小規模の実験が実施され得る。
【００２９】
好ましくは、銅電気めっき組成物は、１つ以上の銅イオン源、及び１つ以上の銅イオン源（カチオン）の対応するアニオン、１つ以上の電解質、１つ以上の促進剤、１つ以上の抑制剤式（Ｉ）を有する１つ以上のイミダゾール化合物、水、任意に、１つ以上のハロゲン化物源、ならびに緩衝剤、抗菌剤、界面活性剤、及び消泡剤から選択される１つ以上の添加剤からなる。
【００３０】
より好ましくは、銅電気めっき組成物は、１つ以上の銅イオン源、及び１つ以上の銅イオン源（カチオン）の対応するアニオン、１つ以上の電解質、１つ以上の促進剤、２，２’−ビス（４，５−ジメチル）イミダゾール、水、任意に、１つ以上のハロゲン化物源、ならびに緩衝剤、抗菌剤、界面活性剤、及び消泡剤から選択される１つ以上の添加剤からなる。
【００３１】
本発明の銅電気めっき組成物は、１０℃〜６５℃の温度で銅を電気めっきするために使用され得る。好ましくは、めっき組成物の温度は１５〜５０℃であり、より好ましくは室温〜４０℃である。
【００３２】
好ましくは、銅電気めっき組成物はめっき中に撹拌される。任意の好適な撹拌方法が使用され得る。撹拌の方法は当該技術分野において周知である。そのような撹拌方法には、空気散布、ワークピースの撹拌、及び衝突が含まれるが、これらに限定されない。
【００３３】
基板は、本発明の銅電気めっき組成物と基板を接触させることによって銅で電気めっきされ得る。基板は陰極として機能することができる。アノードは、銅アノードなどの可溶性アノード、または不溶性アノードであり得る。様々な不溶性アノードが当事者に既知である。電位が電極に印加される。電流密度は、０．２５ＡＳＤ〜４０ＡＳＤの範囲であることができ、好ましくは１ＡＳＤ〜３０ＡＳＤ、より好ましくは１０ＡＳＤ〜３０ＡＳＤである。
【００３４】
本発明の銅電気めっき組成物及び方法は、平滑で均一な形態の銅析出物が望ましい、様々な基材上に平滑で均一な形態を有する銅をめっきするために使用されることができるが、しかしながら、銅電気めっき組成物及び方法は、好ましくは、フォトレジストで画定されたフィーチャをめっきするために使用される。
【００３５】
本発明の銅フォトレジストで画定されたフィーチャを電気めっきするための方法及び組成物は、実質的に平滑であり、ノジュールを伴わずピラーに関連し、ボンドパッド及びラインスペースが実質的に平坦なプロファイルを有するフィーチャの形態を有するように平均ＴＩＲを有するフォトレジストで画定されたフィーチャのアレイを可能にする。本発明のフォトレジストで画定されたフィーチャは、基板上に残っているフォトレジストで電気めっきされ、基材の平面を越えて延在する。これは、基板の平面を越えて延在するが基板に埋め込まれたフィーチャを画定するためにフォトレジストを使用しないデュアルダマシン及びプリント回路基板めっきとは対照的である。フォトレジストで規定されたフィーチャとダマシン及びプリント回路基板のフィーチャとの間の重要な違いは、ダマシン及びプリント回路基板に関して、側壁を含むめっき表面がすべて導電性であることである。デュアルダマシン及びプリント回路基板めっき浴は、フィーチャの上部よりも速くめっきするフィーチャの底部で、ボトムアップまたはスーパー共形充填を提供する浴配合を有する。フォトレジストで画定されたフィーチャでは、側壁は非導電性フォトレジストであり、めっきはフィーチャの底部の導電性シード層のみで生じ、あらゆる場所で共形または同じめっき速度の析出が進行する。
【００３６】
本発明は、円形形態を有する銅ピラーを電気めっきする方法に関して実質的に記載されているが、本発明はまた、ボンドパッド及びラインスペースフィーチャなどの他のフォトレジストで画定されたフィーチャにも適用する。概して、フィーチャの形状は、円形または円筒形に加えて、例えば、楕円形、八角形、及び長方形であってもよい。本発明の方法は、好ましくは、ピラーが実質的に平坦な上部を有する銅円筒ピラーを電気めっきするためのものである。
【００３７】
銅電気めっき法は、銅ピラーのような銅のフォトレジストで画定されたフィーチャのアレイを０〜３の平均ＴＩＲで提供し、好ましくは０〜２であり、より好ましくは０．５〜１．５であり、最も好ましくは０．５〜１である。
【００３８】
基板上のフォトレジストで画定されたフィーチャのアレイの平均ＴＩＲは、単一の基板上のフィーチャのアレイから個々のフィーチャのＴＩＲを決定し、平均化することを含む。所与の基板のフィーチャの平均ＴＩＲは、低密度、中密度、または大きな密度ピッチの領域の個々のフィーチャのＴＩＲを決定すること、またはそれらの組み合わせを決定し、測定値を加算し、値を平均することによって決定され得る。種々の個々のフィーチャのＴＩＲを測定することにより、平均ＴＩＲは基板全体を表す。
【００３９】
個々のフィーチャのＴＩＲは、以下の式によって決定されてもよく：
ＴＩＲ＝高さ中央−高さ辺
式中、高さ中央は、その中央軸に沿って測定されたピラーの高さであり、高さ辺は、辺上の最高点でその辺に沿って測定されたピラーの高さである。
【００４０】
さらに、銅電気めっき方法及び組成物は、０％〜１６％のＷＩＤ％を有する銅フォトレジストで画定されたフィーチャのアレイを提供することができ、好ましくは５％〜１５％、より好ましくは１０％〜１５％、最も好ましくは１３％〜１５％である。ＷＩＤ％またはダイ内は、以下の式によって決定され得る：
ＷＩＤ％＝１／２ｘ［（高さ最大値−高さ最小値）／高さ平均］×１００
式中、高さ最大値は、ピラーの最も高い部分で測定された、基板上に電気めっきされたピラーのアレイの最も高いピラーの高さである。高さ最小値は、ピラーの最も高い部分で測定された、基板上に電気めっきされたピラーのアレイの最も低いピラーの高さである。高さ平均は、基板上に電気めっきされたすべてのピラーの平均の高さである。最も好ましくは、本発明の銅電気めっき組成物及び方法は、平均ＴＩＲが０〜３の範囲になるように平均ＴＩＲとＷＩＤ％との間に均衡が存在する基板上にフォトレジストで画定されたフィーチャのアレイを提供し、ＷＩＤ％は、上記に開示されているように各パラメータの好ましい範囲で０％〜１６％の範囲である。
【００４１】
ＴＩＲ及びＷＩＤ％を決定するためのピラーのパラメータは、ＫＥＹＥＮＣＥ  ３Ｄ形状解析レーザ顕微鏡ＶＫ−Ｘ１０００シリーズまたは白色光ＬＥＩＣＡ  ＤＣＭ  ３Ｄのような同様の装置を用いるなど、光学形状測定を使用して測定され得る。そのような装置を使用して、ピラーの高さ及びピッチなどのパラメータを測定してもよい。
【００４２】
本発明の銅電気めっき組成物から電気めっきされた銅ピラーは、３：１〜１：１または２：１〜１：１などの縦横比を有することができる。ＲＤＬ型構造は、１：２０（高さ：幅）と同じ大きさの縦横比を有し得る。
【００４３】
本発明の方法は、ピラー、ボンディングパッド、及びラインスペースフィーチャなどのフォトレジストで画定されたフィーチャを電気めっきするために使用され得るが、方法は、本発明の好ましいフィーチャである銅ピラーをめっきするという文脈において説明される。本発明の銅ピラーは、最初に、半導体チップまたはダイのような基板上に導電性シード層を析出させることによって形成され得る。次いで、基板をフォトレジスト材料でコーティングし、画像化して、フォトレジスト層をＵＶ放射のような放射に選択的に露光させる。フォトレジスト層は、当該技術分野で既知の従来のプロセスによって半導体チップの表面に塗布され得る。フォトレジスト層の厚さは、フィーチャの高さに応じて変化し得る。厚さは、１μｍ〜３５０μｍの範囲であり得、好ましくは、１０μｍ〜２３０μｍ、より好ましくは、２０μｍ〜２２０μｍである。パターン化されたマスクが、フォトレジスト層の表面に適用される。フォトレジスト層は、ポジ型またはネガ型のフォトレジストであり得る。フォトレジストがポジ型である場合、放射線に露光されたフォトレジストの部分は、アルカリ性現像液などの現像液で除去される。ビアのような複数のアパーチャのパターンが、基板またはダイ上のシード層まで完全に達する表面上に形成される。ピラーのピッチは、２０μｍ〜４００μｍの範囲であり得、好ましくは、ピッチは１００μｍ〜３５０μｍの範囲であり得、より好ましくは、ピラーのピッチは、１００μｍ〜２５０μｍの範囲であり得る。ビアの直径は、フィーチャ（ピラー）の直径に応じて変化し得る。ビアの直径は、２μｍ〜３００μｍの範囲であり得、好ましくは、５μｍ〜２２５μｍ、より好ましくは１５μｍ〜２００μｍである。次いで、構造全体は、本発明の銅電気めっき組成物中に配置され得る。電気めっきは、各ビアの少なくとも一部を実質的に平坦な上部を有する銅ピラーで充填するために行われる。電気めっきは、あらゆる場所で共形または同一のめっき速度の析出であって、スーパー共形またはスーパー充填ではない。次いで、銅ピラーを有する構造全体を、錫／銀または錫／鉛合金といった錫はんだまたは錫合金はんだなどのはんだを含む浴に移し、はんだバンプを各銅の実質的に平坦な表面上に電気めっきし、ビアの一部を充填する。フォトレジストの残りは、当該技術分野で既知の従来の手段によって除去され、ダイ上にはんだバンプを有する銅ピラーのアレイが残る。ピラーによって覆われていないシード層の残りは、当該技術分野で周知のエッチングプロセスによって除去される。はんだバンプを有する銅ピラーは、プリント回路基板、別のウエハもしくはダイ、または有機ラミネート、シリコン、もしくはガラスで作製され得るインターポーザなどの基板の金属接点と接触して配置される。はんだバンプは、当該技術分野で既知の従来のプロセスによって加熱され、はんだをリフローし、銅ピラーを基板の金属接点に接合する。はんだバンプをリフローするための従来のリフロープロセスを使用することができる。リフローオーブンの例は、５つの加熱ゾーン及び２つの冷却ゾーンを含むＳｉｋｉａｍａ  Ｉｎｔｅｒｎａｔｉｏｎａｌ，Ｉｎｃ．のＦＡＬＣＯＮ  ８５００ツールである。リフローサイクルは��〜５の範囲であり得る。銅ピラーは、基板の金属接点に物理的及び電気的に接触されている。次に、アンダーフィル材料を注入して、ダイ、ピラー、及び基板の間の空間を充填し得る。当該技術分野において周知の従来のアンダーフィルを使用することができる。
【００４４】
図１は、はんだバンプを電気めっきするために基板及び平坦な上部の表面形態を伴う円筒形態を有する本発明の銅ピラーの、ＫＥＹＥＮＣＥ  ３Ｄ形状解析レーザ顕微鏡ＶＫ−Ｘシリーズを使用して収集された３Ｄ画像である。リフロー中に、はんだが溶融して平滑な表面が得られる。リフロー中にピラーがあまりにもドーム状になると、はんだが溶けてピラーの側面から流れ落ちる可能性があり、すなわち、図１のような３Ｄ画像でもある図２に示されるように、その後の接合プロセスのためにピラーの上部に十分なはんだが存在しない。ピラーがあまりにも窪んでいるか、またはシンクホール型の構成を有すると、ピラーを電気めっきするために使用された銅浴から残った材料は、皿状の上部に保持され、はんだ浴を汚染する場合があり、それによって、はんだ浴の寿命を短くする。
【００４５】
ピラーの電気めっき中に銅ピラーと半導体ダイとの間に金属接点及び接着を提供するために、チタン、チタンタングステン、またはクロムのような材料から典型的に構成されるアンダーバンプ金属化層がダイ上に析出される。あるいは、銅シード層などの金属シード層を半導体ダイ上に析出させて、銅ピラーと半導体ダイとの間に金属接点を提供することができる。感光性層がダイから除去された後、アンダーバンプ金属化層またはシード層のすべての部分は、ピラーの下の部分を除いて除去される。当技術分野で既知の従来のプロセスを使用することができる。
【００４６】
銅ピラーの高さは変化し得るが、それらは好ましくは、１μｍ〜３００μｍの高さの範囲であり、より好ましくは、５μｍ〜２２５μｍ、さらにより好ましくは１５μｍ〜２００μｍである。銅ピラーの直径もまた変化し得る。好ましくは、銅ピラーは、２μｍ〜３００μｍの直径を有し、より好ましくは、５μｍ〜２２５μｍ、さらにより好ましくは、１５μｍ〜２００μｍである。
【００４７】
銅電気めっき方法及び組成物は、実質的に均一な形態を有し、実質的にノジュールを伴わない銅フォトレジストで画定されたフィーチャを提供する。銅ピラー及びボンドパッドは、実質的に平坦なプロファイルを有する。銅電気めっき組成物及び方法は、平均ＴＩＲが望ましい形態、ならびに平均ＴＩＲとＷＩＤ％との間の均衡を達成することを可能にする。
【００４８】
以下の実施例は、本発明をさらに説明することを意図しており、本発明の範囲を限定することを意図していない。
【００４９】
実施例１（本発明）
銅電気めっき浴
本発明の以下の銅電気めっき浴を、以下の表１に開示される構成成分及び量を用いて調製した。
【００５０】
【表１】
2019085645.tif 000006
【００５１】
銅電気めっき浴の構成成分を、室温で撹拌しながら共に混合した。銅電気めっき浴のｐＨは＜１であった。
【００５２】
実施例２（比較）
３，３’−（エタン−１，２−ジイル）ビス（１−（２−ヒドロキシエチル）−１Ｈ−イミダゾール−３−イウム）塩化物の合成
２０ｍＬの圧力管の中に、Ｎ−（２−ヒドロキシエチル）イミダゾール（２．５５ｇ、２２．７ｍｍｏｌ）と１，２−ジクロロエタン（１．００ｇ、１０．１１ｍｍｏｌ）を秤量した。アセトニトリル（１０ｍＬ）を添加し、チューブを密封し、９０℃まで６０時間加熱した。室温に冷却し、結果として得られた沈殿物を濾過により単離し、新しいアセトニトリルで洗浄し、真空中で乾燥させ、白色粉末として２．９１ｇ（５９％）の化合物を得た。
１Ｈ  ＮＭＲ（４００ＭＨｚ、ＤＭＳＯ−ｄ６）δ９．３７（ｓ、２Ｈ）、７．７９（ｓ、４Ｈ）、５．５０（ｔ、Ｊ＝５．５Ｈｚ、２Ｈ）、４．８１（ｓ、４Ｈ）、４．２３（ｔ，Ｊ＝４．６Ｈｚ、４Ｈ）、３．７０（ｔ、Ｊ＝５．２Ｈｚ、４Ｈ）。１３Ｃ  ＮＭＲ（１０１ＭＨｚ、ＤＭＳＯ−ｄ６）δ１３６．９６、１２３．０６、１２２．２８、５９．０８、５１．８４、４８．３０。
【００５３】
実施例３（比較）
銅電気めっき浴
本発明の以下の銅電気めっき浴を、以下の表２に開示される構成成分及び量で調製した。
【００５４】
【表２】
2019085645.tif 000007
【００５５】
銅電気めっき浴の構成成分を、室温で撹拌しながら共に混合した。銅電気めっき浴のｐＨは＜１であった。
【００５６】
実施例４（本発明）
各領域がパターン化されたフォトレジストの５０μｍの厚さ及び各領域で５０μｍの直径を有する複数のアパーチャを有する、２つの異なるピッチ領域（密ピッチ＝１００μｍ、及び疎ピッチ＝２５０μｍ）を有する３００ｍｍのシリコンウエハダイ（米国ワシントン州バンクーバーのＩＭＡＴ，Ｉｎｃ．より入手可能）を、実施例１の表１に開示される本発明の銅電気めっき浴に浸漬した。アノードは可溶性銅電極であった。ウエハ及びアノードを整流器に接続し、アパーチャの底部で露出したシード層上に銅ピラーを電気めっきした。めっき中の平均電流密度は１５ＡＳＤであり、銅電気めっき浴の温度は２５℃であった。めっき浴のｐＨは＜１であった。電気めっきの後、次いで、残りのフォトレジストを、Ｄｏｗ  Ｃｈｅｍｉｃａｌ  Ｃｏｍｐａｎｙから入手可能なＢＰＲフォトストリップ溶液で剥離し、ウエハダイ上の２つの異なるピッチ領域に銅ピラーのアレイを残した。次いで、各領域からの８つの銅ピラーを、その形態について、５つを密な領域で、３つを疎な領域で分析し、高さ均一性及びＴＩＲの両方についてダイ内で最も大きな変化を捕捉した。銅ピラーの中心及び端部での高さ、ならびにピラーのＴＩＲを、ＫＥＹＥＮＣＥ  ３Ｄ形状解析レーザ顕微鏡ＶＫ−Ｘシリーズを使用して測定した。ＴＩＲを、以下の式によって決定した。
ＴＩＲ＝高さ中央−高さ辺
【００５７】
８つのピラーの平均ＴＩＲもまた、表３に示されるように決定した。
【００５８】
【表３】
2019085645.tif 000008
【００５９】
ピラーのアレイのＷＩＤ％を、ＫＥＹＥＮＣＥ  ３Ｄ形状解析レーザ顕微鏡ＶＫ−Ｘシリーズ及び以下の式を使用して決定した：
ＷＩＤ％＝１／２ｘ［（高さ最大値−高さ最小値）／高さ平均］×１００
【００６０】
密ピッチ及び疎ピッチにわたってのＷＩＤ％（すなわち、密ピッチ及び疎ピッチにわたって測定された８つのピラー）は、１４．３％であり、平均ＴＩＲは＋０．８μｍであった。ピラーの表面はすべて平滑でノジュールを伴わないように見えた。反応生成物１を含む銅電気めっき浴は、非常に良好な銅ピラーをめっきした。図１は、シード層上にめっきされた１００μｍのピッチからのピラー４の画像であり、ＫＥＹＥＮＣＥ  ３Ｄ形状解析レーザ顕微鏡ＶＫ−Ｘシリーズを使用して収集された３Ｄ画像を用いて分析される。表面形態は、はんだを受けるのに好適な上部で平滑かつ平坦であった。
【００６１】
実施例５（比較）
各領域がパターン化されたフォトレジストの５０μｍの厚さ及び各領域で５０μｍの直径を有する複数のアパーチャを有する、２つの異なるピッチ領域（密ピッチ＝１００μｍ、及び疎ピッチ＝２５０μｍ）を有する３００ｍｍのシリコンウエハダイ（米国ワシントン州バンクーバーのＩＭＡＴ，Ｉｎｃ．より入手可能）を、実施例３の表２に開示される比較の銅電気めっき浴に浸漬した。アノードは可溶性銅電極であった。ウエハ及びアノードを整流器に接続し、アパーチャの底部で露出したシード層上に銅ピラーを電気めっきした。めっき中の平均電流密度は１５ＡＳＤであり、銅電気めっき浴の温度は２５℃であった。めっき浴のｐＨは＜１であった。電気めっきの後、次いで、残りのフォトレジストを、Ｄｏｗ  Ｃｈｅｍｉｃａｌ  Ｃｏｍｐａｎｙから入手可能なＢＰＲフォトストリップ溶液で剥離し、ウエハ上の２つの異なる領域に銅ピラーのアレイを残した。次いで、各領域からの８つの銅ピラーを、その形態について分析した。銅ピラーの中心及び端部での高さ、ならびにピラーのＴＩＲを、ＫＥＹＥＮＣＥ  ３Ｄ形状解析レーザ顕微鏡ＶＫ−Ｘシリーズを使用して測定した。ＴＩＲを、以下の式によって決定した。
ＴＩＲ＝高さ中央−高さ辺
【００６２】
８つのピラーの平均ＴＩＲもまた、表３に示されるように決定した。
【００６３】
【表４】
2019085645.tif 000009
【００６４】
ピラーのアレイのＷＩＤ％を、ＫＥＹＥＮＣＥ  ３Ｄ形状解析レーザ顕微鏡ＶＫ−Ｘシリーズ及び以下の式を使用して決定した。
ＷＩＤ％＝１／２ｘ［（高さ最大値−高さ最小値）／高さ平均］×１００
【００６５】
密ピッチ及び疎ピッチにわたってのＷＩＤ％は、１７．９％であり（すなわち、密ピッチ及び疎ピッチにわたって測定された８つのピラー）、平均ＴＩＲは＋４．４μｍであった。ピラーの上部は、ドーム状で荒いように見えたため、はんだを受けるのには好適ではない。図２は、シード層上にめっきされた１００μｍのピッチからのピラー５の画像であり、ＫＥＹＥＮＣＥ  ３Ｄ形状解析レーザ顕微鏡ＶＫ−Ｘシリーズで収集された３Ｄ画像を使用して分析される。ピラーの円周の表面形態は平滑に見えたが、しかしながら、上部は丸みを帯びて荒く、はんだを受けるのには好適ではなかった。
【図１】
2019085645.tif 000012
【図２】
2019085645.tif 000013
【外国語明細書】
2019085645000001.pdf